СПОСОБ ПОЛУЧЕНИЯ ПОРИСТОГО УГЛЕРОДНОГО НОСИТЕЛЯ

3
Способ получения пористого углеродного носителя, включающий смешивание сажи и водного раствора органической жидкости, сушку, термообработку в среде углеводородных газов при температуре 800-1000°С и парогазовую активацию до получения суммарного объема пор 0,3-0,9 см/г, отличающийся тем, что в качестве органической жидкости используют соединения с атомным отношением С:Н>1, после сушки дополнительно проводят термообработку в неокислительной среде при 90-500°С в три этапа: 5-10 ч при температуре 90-100°С, затем в течение 1-3 ч при температуре 150-300°С и в течение 1-3 ч при температуре 300-500°С, а активацию ведут до получения материала с отношением объемов микро- и мезопор от 0,2 до 0,5.